(57)【特許請求の範囲】
【請求項１】
炭素数８〜１８のモノカルボン酸により表面修飾されている単斜晶ジルコニア粒子よりなる平均粒子径１〜１００ｎｍの表面修飾ジルコニア粒子。
【請求項２】
前記炭素数８〜１８のモノカルボン酸の量が全質量の１５〜５０質量％である請求項１に記載の表面修飾ジルコニア粒子。
【請求項３】
前記炭素数８〜１８のモノカルボン酸が、２−エチルヘキサン酸、ｎ−オクタン酸、デカン酸、ドデカン酸、トリデカン酸、テトラデカン酸、ヘキサデカン酸、オクタデカン酸、オレイン酸、リノール酸及びリノレン酸からなる群より選ばれる１種以上である請求項１又は２に記載の表面修飾ジルコニア粒子。
【請求項４】
炭素数８〜１８のモノカルボン酸のジルコニウム塩及び該ジルコニウム塩に対して、モル比１〜３０の水の存在下で水熱処理する、炭素数８〜１８のモノカルボン酸により表面修飾されている単斜晶ジルコニア粒子よりなる平均粒子径１〜１００ｎｍの表面修飾ジルコニア粒子の製造方法。
【請求項５】
前記水熱処理は、２５０〜４００℃の温度で行われる請求項４に記載の表面修飾ジルコニア粒子の製造方法。
【請求項６】
前記モノカルボン酸のジルコニウム塩が、オキシ水酸化ジルコニウムと前記炭素数８〜１８のモノカルボン酸を反応させることにより得られる請求項４又は５に記載の表面修飾ジルコニア粒子の製造方法。
【請求項７】
請求項１〜３のいずれかに記載の表面修飾ジルコニア粒子及び樹脂を含有する樹脂組成物。
【請求項８】
前記樹脂が、ポリエステル、フッ素樹脂、アクリル樹脂、エポキシ樹脂及びシリコーン樹脂からなる群より選ばれるいずれかである請求項７に記載の樹脂組成物。
【請求項９】
表面修飾ジルコニア粒子の量が１０〜７０質量％である請求項７又は８に記載の樹脂組成物。
【請求項１０】
厚さ１５０μｍでのヘイズ値が１０％以下である、請求項７〜９のいずれかに記載の樹脂組成物からなる樹脂フィルム。
【発明の詳細な説明】
【技術分野】
【０００１】
本発明は、表面修飾ジルコニア粒子、その製造方法及び樹脂組成物に関する。
【背景技術】
【０００２】
従来、フィラーとして、シリカ等の無機酸化物を用いて、樹脂と複合化することにより、樹脂の機能を向上させることが試みられている。このような無機酸化物と樹脂の複合体を得る方法としては、無機酸化物と樹脂を混練する方法が知られている。しかしながら、透明な複合体に要求される、無機酸化物のナノレベルでの均一な分散が困難であるという問題がある。【０００３】
特許文献１には、強熱減量が０．１〜３％のジルコニア粒子、分散剤、分散助剤及び分散媒を含有するジルコニア粒子分散液、多官能（メタ）アクリレートモノマー及び光重合開始剤を含有する光硬化性組成物が開示されている。しかしながら、得られるジルコニア粒子と樹脂の複合体は、厚みが数十μｍ以上になると、透明性が不十分となるという問題がある。【０００４】
特許文献２には、金属酸化物微粒子の表面に長鎖炭化水素が強結合されている有機修飾微粒子が開示されている。また、有機修飾微粒子の製造方法として、超臨界水熱合成法における反応場で、カルボン酸類を共存させて金属酸化物微粒子を製造する方法が開示されている。しかしながら、このような有機修飾微粒子は、樹脂中における分散性が不十分であり、透明性に優れる樹脂組成物が得られないことに加え、高温下において高耐圧が要求されるために反応容器が特殊になること等の手間がかかり、コストが高くなるという問題がある。
【特許文献１】特開２００５−１６１１１１号公報
【特許文献２】特開２００５−１９３２３７号公報
【発明の開示】
【発明が解決しようとする課題】
【０００５】
本発明は、上記従来技術が有する問題に鑑み、樹脂中における分散性が優れる表面修飾ジルコニア粒子及び該表面修飾ジルコニア粒子の製造方法並びに屈折率が高く、透明性に優れる樹脂組成物を提供することを目的とする。
【課題を解決するための手段】
【０００６】
本発明は以下の構成を要旨とするものである。
（１）炭素数８〜１８のモノカルボン酸により表面修飾されている単斜晶ジルコニア粒子よりなる平均粒子径１〜１００ｎｍの表面修飾ジルコニア粒子。【０００７】
（２）前記炭素数８〜１８のモノカルボン酸の量が全質量の１５〜５０質量％である（１）に記載の表面修飾ジルコニア粒子。【０００８】
（３）前記炭素数８〜１８のモノカルボン酸が、２−エチルヘキサン酸、ｎ−オクタン酸、デカン酸、ドデカン酸、トリデカン酸、テトラデカン酸、ヘキサデカン酸、オクタデカン酸、オレイン酸、リノール酸及びリノレン酸からなる群より選ばれる１種以上である（１）又は（２）に記載の表面修飾ジルコニア粒子。【０００９】
（４）炭素数８〜１８のモノカルボン酸のジルコニウム塩及び該ジルコニウム塩に対して、モル比１〜３０の水の存在下で水熱処理する、炭素数８〜１８のモノカルボン酸により表面修飾されている単斜晶ジルコニア粒子よりなる平均粒子径１〜１００ｎｍの表面修飾ジルコニア粒子の製造方法。【００１０】
（５）前記水熱処理は、２５０〜４００℃の温度で行われる（４）に記載の表面修飾ジルコニア粒子の製造方法。【００１１】
（６）前記モノカルボン酸のジルコニウム塩が、オキシ水酸化ジルコニウムと前記炭素数８〜１８のモノカルボン酸を反応させることにより得られる（４）又は（５）に記載の表面修飾ジルコニア粒子の製造方法。【００１２】
（７）（１）〜（３）のいずれかに記載の表面修飾ジルコニア粒子及び樹脂を含有する樹脂組成物。【００１３】
（８）前記樹脂が、ポリエステル、フッ素樹脂、アクリル樹脂、エポキシ樹脂及びシリコーン樹脂からなる群より選ばれるいずれかである（７）に記載の樹脂組成物。
（９）表面修飾ジルコニア粒子の量が１０〜７０質量％である（７）又は（８）に記載の樹脂組成物。
（１０）厚さ１５０μｍでのヘイズ値が１０％以下である、（７）〜（９）のいずれかに記載の樹脂組成物からなる樹脂フィルム。
【発明の効果】
【００１４】
本発明によれば、樹脂中における分散性が優れる表面修飾ジルコニア粒子及び該表面修飾ジルコニア粒子の製造方法並びに屈折率が高く、透明性に優れる樹脂組成物を提供することができる。
【図面の簡単な説明】
【００１５】
【図１】実施例及び比較例で得られたＸ線回折スペクトルを示す図である。なお、縦軸は強度である。
【図２】実施例１で得られたＦＴ−ＩＲスペクトルを示す図である。
【図３】実施例１で得られた熱分解成分のＭＳスペクトルを示す図である。なお、縦軸は基準ピークに対する強度である。
【発明を実施するための最良の形態】
【００１６】
次に、本発明を実施するための最良の形態を説明する。【００１７】
本発明の表面修飾ジルコニア粒子（以下、単に、本ジルコニア粒子という）は、炭素数８〜１８のモノカルボン酸（以下、単に、モノカルボン酸という）により表面修飾されている単斜晶ジルコニア粒子よりなる。これにより、本ジルコニア粒子は、樹脂中で均一に分散させることができ、屈折率が高く、透明性に優れる樹脂組成物を得ることができる。【００１８】
モノカルボン酸の炭素数が８未満であると、本ジルコニア粒子が、樹脂組成物中で均一に分散することが困難となり、得られる樹脂組成物の透明性が低下するので好ましくない。モノカルボン酸の炭素数が１８超であると、モノカルボン酸の融点が高くなるため、モノカルボン酸のジルコニウム塩を水熱処理する際に、本ジルコニア粒子を得ることが困難になるので好ましくない。【００１９】
モノカルボン酸は、炭素数７〜１７の有機基にカルボキシル基が結合した構造からなるものが好ましい。有機基としては、炭化水素基が挙げられる。炭化水素基は、脂肪族炭化水素基、芳香族炭化水素基又はこれらを組み合わせた官能基が好ましい。また、炭化水素基は、飽和及び不飽和のいずれであってもよく、直鎖状、分枝状及び環状のいずれであってもよい。さらに、炭化水素基は、フルオロ基、クロロ基等の官能基で置換されていてもよい。【００２０】
モノカルボン酸としては、特に限定されないが、２−エチルヘキサン酸、ｎ−オクタン酸、デカン酸、ドデカン酸、トリデカン酸、テトラデカン酸、ヘキサデカン酸、オクタデカン酸、オレイン酸、リノール酸及びリノレン酸からなる群より選ばれる１種以上であることが好ましく、２−エチルヘキサン酸、ｎ−オクタン酸、デカン酸、ドデカン酸、トリデカン酸、テトラデカン酸及びオレイン酸からなる群より選ばれる１種以上であることが特に好ましく、２−エチルヘキサン酸、ｎ−オクタン酸、デカン酸及びオレイン酸からなる群より選ばれる１種以上であることが最も好ましい。【００２１】
本ジルコニア粒子は、平均粒子径が１〜１００ｎｍである。これにより、単斜晶ジルコニア粒子とモノカルボン酸との反応性が大きくなり、安定した本ジルコニア粒子が得られるので好ましい。また、本ジルコニア粒子が、樹脂中に分散性よく配合することができ、光散乱を小さくすることができ、透明性に優れた樹脂組成物を得ることができるので好ましい。本ジルコニア粒子の平均粒子径が１ｎｍ未満であると、単斜晶ジルコニア粒子の結晶性が低下して、屈折率が低下するおそれがあるため好ましくない。本ジルコニア粒子の平均粒子径が１００ｎｍ超であると、得られる樹脂組成物の透明性が低下するおそれがあるため好ましくない。本ジルコニア粒子の平均粒子径は、１〜５０ｎｍが好ましく、１〜２０ｎｍが特に好ましい。【００２２】
また、本ジルコニア粒子は、キシレン中に分散させて、濃度０．１質量％の分散液とした場合に、分散媒中での凝集粒子の平均粒子径が１〜１００ｎｍであることが好ましい。
分散媒中での凝集粒子の平均粒子径が１ｎｍ未満であると、結晶性が低下して屈折率が低下するおそれがあるため好ましくなく、平均粒子径１００ｎｍ超であると、得られる樹脂組成物の透明性が低下するおそれがあるため好ましくない。本ジルコニア粒子が凝集するメカニズムとしては、本ジルコニア粒子と分散媒との間の界面エネルギーが大きくなると進行するものと考えられる。このため、本ジルコニア粒子の表面がモノカルボン酸で良好に被覆されていることにより、界面エネルギーが低下するために分散性が良好になると考えられる。分散媒中での凝集粒子の平均粒子径が１〜５０ｎｍであることが特に好ましい。なお、分散媒中での凝集粒子の平均粒子径は、粒径分布測定装置（日機装社製、マイクロトラックＵＰＡ）を使用して測定を行うことが好ましい。【００２３】
本ジルコニア粒子において、モノカルボン酸の量が１５〜５０質量％であることが好ましい。モノカルボン酸の量が１５質量％未満であると、本ジルコニア粒子が、モノカルボン酸で充分に被覆されていないために、樹脂中で均一に分散することが困難となるおそれがあり、また、得られる樹脂組成物の透明性が低下するおそれがあるため好ましくない。
モノカルボン酸の量が５０量％超であると、得られる樹脂組成物の屈折率が低下するおそれがあるため好ましくない。モノカルボン酸の量は、２０〜４５質量％が特に好ましく、２５〜３５質量％が最も好ましい。【００２４】
本ジルコニア粒子は、モノカルボン酸のジルコニウム塩を水熱処理することにより得られる。モノカルボン酸のジルコニウム塩は、市販品をそのまま使用してもよいし、適宜必要に応じて、従来公知の方法で製造して使用してもよい。モノカルボン酸のジルコニウム塩は、ジルコニウムの価数が通常４価のものが知られており、手軽に入手できることから、オキシカルボン酸ジルコニウムが好ましい。モノカルボン酸のジルコニウム塩を製造する具体的な方法としては、例えば、下記式（ａ）で示す通り、オキシ水酸化ジルコニウムとモノカルボン酸とを反応させることが好ましい。これらの反応は、直接でもいいし、水、メタノール、エタノール、１−プロパノール、２−プロパノール、アセトン、テトラヒドロフラン等の溶媒中で行うこともできる。【００２５】
ＺｒＯ（ＯＨ）２＋２ＲＣＯＯＨ  →  ＺｒＯ（ＯＣＯＲ）２＋２Ｈ２Ｏ・・・（ａ）
オキシ水酸化ジルコニウムは、市販品をそのまま使用してもよいし、適宜必要に応じて、従来公知の方法で製造して使用してもよい。オキシ水酸化ジルコニウムは、例えば、ジルコニウム塩とアルカリ金属の水酸化物とを反応させて得ることが好ましい。ジルコニウム塩としては、オキシ硝酸ジルコニウム、オキシ酢酸ジルコニウム、オキシ塩化ジルコニウム等が挙げられ、なかでも、溶媒への溶解度が高いことや腐食性の化合物を含有しないこと等から、オキシ硝酸ジルコニウムが好ましい。【００２６】
また、アルカリ金属の水酸化物としては、水酸化ナトリウム、水酸化カリウム、水酸化カルシウム等が挙げられ、なかでも、コスト面から水酸化ナトリウムが好ましい。例として、下記式（ｂ）で示す通り、オキシ硝酸ジルコニウムと水酸化ナトリウムの反応により、オキシ水酸化ジルコニウムが得られる。【００２７】
ＺｒＯ（ＮＯ３）２＋２ＮａＯＨ  →  ＺｒＯ（ＯＨ）２＋２ＮａＮＯ３・・・（ｂ）
反応温度は、モノカルボン酸の融点以上、２００℃以下であることが好ましい。この理由としては、モノカルボン酸の融点以下ではモノカルボン酸は固体であり、反応が進行しにくいためであり、２００℃超では粒子の生成が始まるおそれがあることから好ましくない。【００２８】
モノカルボン酸のジルコニウム塩を水熱処理する際には、モノカルボン酸のジルコニウム塩に対して、モル比１〜３０の水を添加して行われることが好ましい。モル比が１未満であると、得られる本ジルコニア粒子の結晶性が低下し、屈折率が低下するおそれがあるので好ましくない。モル比が３０超であると、正方晶ジルコニア粒子となりやすく、得られる本ジルコニア粒子の樹脂中での分散性が低下するおそれがあるため好ましくない。モル比は、５〜２３が特に好ましい。【００２９】
モノカルボン酸のジルコニウム塩を水熱処理する際には、２５０〜４００℃の温度で行われることが好ましい。水熱処理する際の温度が２５０℃未満であると、得られる本ジルコニア粒子の結晶性が低下し、屈折率が低下するおそれがあるので好ましくない。水熱処理する際の温度が４００℃超であると、本ジルコニア粒子表面のモノカルボン酸が熱分解し、得られる本ジルコニア粒子の樹脂中での分散性が低下するおそれがあるので好ましくない。水熱処理する際の温度は、３００〜３５０℃であることが特に好ましい。【００３０】
水熱合成の反応時間は、３〜１２０分が好ましい。反応時間が３分未満であると、水熱反応が充分に進行しないために、得られるジルコニア粒子の結晶性が低下し、屈折率が低下するおそれがあるので好ましくない。反応時間が１２０分超であると、モノカルボン酸の分解が進行するおそれがあるので好ましくない。反応時間は５〜６０分が特に好ましい。【００３１】
本ジルコニア粒子の得られる機構としては、詳細には解明できていないが、下記の通りであると、考えられる。まず、モノカルボン酸のジルコニウム塩は、下記式（ｃ）で示す通り、水の存在下で、オキシ水酸化ジルコニウムとモノカルボン酸に分解する。この後、オキシ水酸化ジルコニウムは熱により分解して、ジルコニア粒子になると考えられる。このジルコニア粒子が生成した際、その近傍に存在するモノカルボン酸が、生成したジルコニア粒子の表面と反応して化学結合を生成し、モノカルボン酸が表面に強固な被覆をした本ジルコニア粒子が得られるものと考えられる。【００３２】
ＺｒＯ（ＯＣＯＲ）２＋２Ｈ２Ｏ  →  ＺｒＯ（ＯＨ）２＋２ＲＣＯＯＨ  →  ＺｒＯ２＋Ｈ２Ｏ＋２ＲＣＯＯＨ・・・（ｃ）
水熱処理の後、得られた反応生成物を、適宜必要に応じて、精製することにより、本ジルコニア粒子を単離することができる。得られた反応生成物は、例えば、ヘキサン、オクタン、トルエン、キシレン等の有機溶媒で抽出した後、これを遠心分離、濾過等により、不純物を分離して、乾固させた後、メタノール、エタノール、プロパノール等のアルコールで洗浄することが好ましい。本ジルコニア粒子は、乾燥することにより、粉末として得ることができ、また、ヘキサン、オクタン、トルエン、キシレン、テトラヒドロフラン等の有機溶媒中に分散させて分散液として、使用することもできる。分散液の濃度は必要に応じて適宜調整することができる。【００３３】
本発明の樹脂組成物は、本ジルコニア粒子及び樹脂を含有することが好ましい。樹脂としては、本ジルコニア粒子を分散させることが可能な樹脂であれば、特に限定されないが、ポリエステル、フッ素樹脂、アクリル樹脂、エポキシ樹脂及びシリコーン樹脂からなる群より選ばれるいずれかが好ましい。【００３４】
フッ素樹脂としては、フッ化ビニル重合体、フッ化ビニリデン重合体、テトラフルオロエチレン−ヘキサフルオロプロピレン−フッ化ビニリデン系共重合体、テトラフルオロエチレン−プロピレン共重合体、テトラフルオロエチレン−ヘキサフルオロプロピレン−プロピレン共重合体、テトラフルオロエチレン−エチレン共重合体（以下、ＥＴＦＥという。）、ヘキサフルオロプロピレン−テトラフルオロエチレン共重合体、パーフルオロ（アルキルビニルエーテル）−テトラフルオロエチレン系共重合体等が挙げられ、透明性、加工性、および耐候性がよい点から、ＥＴＦＥが好ましい。【００３５】
本発明の樹脂組成物において、本ジルコニア粒子の量が１０〜７０質量％であることが好ましい。本ジルコニア粒子の量が１０質量％未満であると屈折率が充分に高くならないおそれがあるので好ましくなく、本ジルコニア粒子の量が７０質量％超であると微粒子の凝集が進行して樹脂組成物の透明性が低下するおそれがあるので好ましくない。本ジルコニア粒子の量は２０〜５０質量％であることが特に好ましい。【００３６】
本発明の樹脂組成物は、本ジルコニア粒子及び樹脂を適宜、公知の方法により混合し、適宜必要に応じて、成形することが好ましい。【００３７】
本ジルコニア粒子は、粉体の状態で、樹脂と混合してもよい。また、本ジルコニア粒子をヘキサン、トルエン、テトラヒドロフラン等の溶媒に分散させた分散液と、樹脂を溶解乃至分散させた溶液乃至分散液とを混合して分散液とした後、被塗布物に塗布した後、乾燥等して、成型してもよい。【００３８】
本発明の樹脂組成物には、本発明の効果を損なわない範囲で、公知の添加剤（例えば、有機系紫外線遮断剤、フィラー等）を添加してもよい。【００３９】
本発明の樹脂組成物としては、特に限定されないが、樹脂フィルム等が挙げられる。樹脂フィルムは、厚さ１５０μｍでのヘイズ値が２０％以下であることが好ましい。ヘイズ値が２０％超であると、樹脂フィルムの光散乱が顕著なので好ましくない。ヘイズ値が１０％以下であることが好ましい。樹脂フィルムのヘイズ値は、ＪＩＳ７１３６に示される手法で、市販の分光光度計を用いて測定される。
【実施例】
【００４０】
以下に、実施例１〜６及び比較例１〜５を示すが、本発明はこれらによって限定されるものではない。なお、本実施例において、粉末状態での平均粒子径は、透過型電子顕微鏡装置（日本電子社製、ＪＥＭ−１２３０）を使用して、測定した。測定サンプルは測定したい粒子の分散液を少量だけカーボングリッド上に塗布し、自然に乾燥させることによって作製した。得られたＴＥＭ像の中から無作為に１００個の粒子を選んで測定し、平均粒子径を算出した。また、分散液中での凝集粒子の粒子径は、粒径分布測定装置（日機装社製、マイクロトラックＵＰＡ）を使用して測定した。【００４１】
［実施例１］
容量３００ｍｌのガラス容器内に、オキシ硝酸ジルコニウム（純正化学社製、特級）２．６７ｇ及び水１００ｍｌを入れ、溶解させた後、撹拌しながら、濃度１．２質量％の水酸化ナトリウム水溶液１００ｇを徐々に加えて、反応させ、濃度０．７質量％のオキシ水酸化ジルコニウムを含有するスラリーを得た。次に、このスラリーに、デカン酸（東京化成工業社製、全炭素数１０）２８ｇを加え、オイルバス中で７０℃の状態に保ちながら、５分ほど撹拌し、１時間ほど静置させて、油相と水相に分離させた後、油相のみを回収して、濃度１５質量％のデカン酸ジルコニウムを含有する分散液３０ｇを得た。【００４２】
次に、内容積５ｍｌの高圧反応容器内に、得られたデカン酸ジルコニムを含有する分散液２．０ｇと、水０．０６ｇ（デカン酸ジルコニウムに対するモル比５）とを混合して、電気炉を使用して、３００℃で１０分間の水熱処理を行った。その後、高圧反応容器を室温まで放冷し、ヘキサン３．０ｇを加えて、高圧反応容器内の内容物をガラス容器に移し、しばらく放置して、油相と水相に分離させ、油相のみを回収した後、これを、真空乾燥してペースト状の固形物を得た。この得られた固形物に、メタノール１．０ｇを加えて充分撹拌した後、遠心分離を行い、沈殿物を回収し、乾燥させて、白色の粉末０．３ｇを得た。この白色粉末の平均粒子径は、５ｎｍであった。また、白色粉末をキシレン中に分散させ、分散液としたところ、分散液中での凝集粒子の平均粒子径は、５ｎｍであった。【００４３】
得られた白色粉末をＸ線回折装置（リガク社製、型式：ＴＴＲ−ＩＩＩ）を使用して、測定したところ、単斜晶のジルコニアであることが確認された（図１参照）。【００４４】
次に、白色粉末にテトラメチルアンモニウムヒドロキシド／メタノール溶液を添加した後、熱分解ＧＣ−ＭＳ（熱分解部：フロンティアラボ社製  ダブルショットパイロライザー  ＰＹ−２０２０ｉＤ  熱分解温度４００℃、ＧＣ部：ヒューレット・パッカード社製、ＨＰ−５８９０  温度条件：４０℃（２ｍｉｎ）→３００℃（１５ｍｉｎ）２０℃／ｍｉｎ  注入端温度：３００℃、ＭＳ部：日本電子社製  ＳＸ−１０２Ａ  イオン源温度：１８０℃、カラム：Ｊ&Ｗ社製  ＤＢ−５（３０ｍ  ０．２５ｍｍφ  ０．２５μｍ））を用いて測定したところ、ｍ／Ｚ＝５５、７４、８７、１４３、１５７、１８６のフラグメントを確認し、デカン酸であることが確認された（図３（ａ）参照）。なお、参考のため、図３（ｂ）に、デカン酸の熱分解成分のＭＳスペクトルを示した。【００４５】
次に、得られた白色粉末をＦＴ−ＩＲ（Ｎｉｃｏｌｅｔ社製、２０ＤＸＣ型）を使用して、測定したところ、ＣＯＯ−伸縮とＣＨ伸縮のピークが確認できた。しかし、Ｃ＝Ｏ伸縮のピークが存在しないことから、単離したカルボン酸が存在しないこと、即ち、単斜晶のジルコニア粒子の表面とカルボン酸が反応して、化学結合が形成されていることが確認された。すなわち、粒子表面にデカン酸が化学結合していることが確認できた（図２参照）。なお、図２には、参考のため、表面が修飾されていない単斜晶のジルコニア粒子のＦＴ−ＩＲスペクトルも示した。【００４６】
これらの測定結果から、得られた白色粉末は、デカン酸によって被覆された単斜晶ジルコニア粒子であることが確認された。【００４７】
なお、得られた白色粉末を、熱分析測定装置（島津製作所社製、型式：ＤＴＧ−５０）を使用して、１５０〜５００℃の間で５０ｍｌ／分の乾燥空気流中で熱分解を行い、測定したところ、熱分解物の量が、得られた白色粉末粒子の全質量に対して３０質量％であることが確認された。これにより、白色粉末粒子に含まれる、デカン酸の含有量は、３０質量％であることが確認された。【００４８】
（樹脂フィルムの製造）
得られた白色粉末０．０２ｇをテトラヒドロフラン１ｇに分散させた濃度２質量％の分散液１ｇと、ポリエステル（東洋紡社製、商品名：バイロン１０３）をテトラヒドロフランに溶解させた濃度３３質量％の溶液３ｇとを混合し、撹拌して、分散液を得た。この分散液を、厚さ３ｍｍのガラス板の上に、ドクターブレード（テスター産業社製、型式：ＳＡ−２０２型）を使用して、乾燥厚さが１５０μｍとなるように塗工した後、室温で２４時間静置して、フィルムを形成した。なお、得られたフィルム中での、本ジルコニア粒子は２質量％であった。【００４９】
また、得られたフィルムを、ガラス基板から剥離して、ヘイズメータ（東京電色社製、型式ＴＣ−ＨＩＩＩＤＰＫ／ＩＩ、ＪＩＳ７１３６に準拠）で測定したところ、ヘイズ値は１．３％であった。【００５０】
［実施例２］
高圧反応容器に入れる水の量を０．１５ｇ（デカン酸ジルコニウムに対するモル比１２）にした以外は、実施例１と同様にして、白色粉末を得た。【００５１】
得られた白色粉末について、実施例１と同様にして測定を行ったところ、白色粉末の平均粒子径は、５ｎｍであった。また、白色粉末をキシレン中に分散させた、分散液中での凝集粒子の平均粒子径は、５ｎｍであった。また、白色粉末は、単斜晶のジルコニアであることが確認され、モノカルボン酸は、デカン酸であり、ＦＴ−ＩＲの測定結果から、粒子表面にデカン酸が化学結合していることが確認された。【００５２】
これらの測定結果から、得られた白色粉末は、デカン酸によって被覆された単斜晶のジルコニア粒子であることが確認された。なお、熱分析測定装置による測定結果から、デカン酸の量が、得られた白色粉末粒子の全質量に対して３１質量％であることが確認された。【００５３】
また、この白色粉末を使用して実施例１と同様にして操作を行い、フィルムを形成した。この膜を目視で確認したところ、透明であった。また、得られたフィルムのヘイズ値は１．５％であった。【００５４】
［実施例３］
高圧反応容器に入れる水の量を０．３０ｇ（デカン酸ジルコニウムに対するモル比２３）にした以外は、実施例１と同様にして、白色粉末を得た。【００５５】
得られた白色粉末について、実施例１と同様にして測定を行ったところ、白色粉末の平均粒子径は、５ｎｍであった。また、白色粉末をキシレン中に分散させた、分散液中での凝集粒子の平均粒子径は、５ｎｍであった。また、白色粉末は、単斜晶のジルコニアであることが確認され（図１参照）、モノカルボン酸は、デカン酸であり、ＦＴ−ＩＲの測定結果から、粒子表面にデカン酸が化学結合していることが確認された。【００５６】
これらの測定結果から、得られた白色粉末は、デカン酸によって被覆された単斜晶のジルコニア粒子であることが確認された。なお、熱分析測定装置による測定結果から、デカン酸の量が、得られた白色粉末粒子の全質量に対して１６質量％であることが確認された。【００５７】
また、この白色粉末を使用して実施例１と同様にして操作を行い、フィルムを形成した。この膜を目視で確認したところ、透明であった。また、得られたフィルムのヘイズ値は２．３％であった。【００５８】
［実施例４］
水熱処理を行う温度を４００℃にした以外は、実施例１と同様にして操作を行い、白色粉末を得た。【００５９】
得られた白色粉末について、実施例１と同様にして測定を行ったところ、白色粉末の平均粒子径は、７ｎｍであった。また、白色粉末をキシレン中に分散させた、分散液中での凝集粒子の平均粒子径は、７ｎｍであった。また、白色粉末は、単斜晶のジルコニアであることが確認され、モノカルボン酸は、デカン酸であり、ＦＴ−ＩＲの測定結果から、粒子表面にデカン酸が化学結合していることが確認された。【００６０】
これらの測定結果から、得られた白色粉末は、デカン酸によって被覆された単斜晶のジルコニア粒子であることが確認された。なお、熱分析測定装置による測定結果から、デカン酸の量が、得られた白色粉末粒子の全質量に対して２８質量％であることが確認された。【００６１】
また、この白色粉末を使用して実施例１と同様にして操作を行い、フィルムを形成した。この膜を目視で確認したところ、透明であった。また、得られたフィルムのヘイズ値は１．３％であった。【００６２】
［実施例５］
水熱処理を行う温度を２５０℃にした以外は、実施例１と同様にして操作を行い、白色粉末を得た。【００６３】
得られた白色粉末について、実施例１と同様にして測定を行ったところ、白色粉末の平均粒子径は、５ｎｍであった。また、白色粉末をキシレン中に分散させた、分散液中での凝集粒子の平均粒子径は、５ｎｍであった。また、白色粉末は、単斜晶のジルコニアであることが確認され、モノカルボン酸は、デカン酸であり、ＦＴ−ＩＲの測定結果から、粒子表面にデカン酸が化学結合していることが確認された。【００６４】
これらの測定結果から、得られた白色粉末は、デカン酸によって被覆された単斜晶のジルコニア粒子であることが確認された。なお、熱分析測定装置による測定結果から、デカン酸の量が、得られた白色粉末粒子の全質量に対して４２質量％であることが確認された。【００６５】
また、この白色粉末を使用して実施例１と同様にして操作を行い、フィルムを形成した。この膜を目視で確認したところ、透明であった。また、得られたフィルムのヘイズ値は１．８％であった。【００６６】
［実施例６］
スラリーに加えるモノカルボン酸をオレイン酸（炭素数１８）にした以外は、実施例１と同様にして操作を行い、白色粉末を得た。【００６７】
得られた白色粉末について、実施例１と同様にして測定を行ったところ、白色粉末の平均粒子径は、５ｎｍであった。また、白色粉末をキシレン中に分散させた、分散液中での凝集粒子の平均粒子径は、５ｎｍであった。また、白色粉末は、単斜晶のジルコニアであることが確認され、モノカルボン酸は、オレイン酸であり、ＦＴ−ＩＲの測定結果から、粒子表面にオレイン酸が化学結合していることが確認された。【００６８】
これらの測定結果から、得られた白色粉末は、オレイン酸によって被覆された単斜晶のジルコニア粒子であることが確認された。なお、熱分析測定装置による測定結果から、オレイン酸の量が、得られた白色粉末粒子の全質量に対して２５質量％であることが確認された。【００６９】
また、この白色粉末の量を、０．０５ｇ（フィルム中において、５質量％）、０．１７ｇ（フィルム中において、１７質量％）、０．３２ｇ（フィルム中において、３２質量％）とする以外は、実施例１と同様にして操作を行い、フィルムを形成した。この膜を目視で確認したところ、透明であった。また、得られたフィルムのヘイズ値は、それぞれ、１．８％、２．３％、３．２％であった。【００７０】
また、得られたフィルムを、アッベ屈折率計（アタゴ社製、型式：１Ｔ型）を使用して屈折率を測定したところ、それぞれ、１．５４２、１．５４８、１．５５８であることが確認された。なお、バイロン１０３の屈折率は１．５４０であった。【００７１】
［比較例１］
高圧反応容器に水を入れなかった以外は、実施例１と同様にして操作を行い、白色粉末を得た。得られた白色粉末について、実施例１と同様に測定を行ったところ、ＴＥＭでは粒子の生成を確認することができなかった。また、Ｘ線回折装置により測定しても、ピークは観測されなかったことから、本ジルコニア粒子は生成していないことが確認された。【００７２】
［比較例２］
高圧反応容器に入れる水の量を０．４５ｇ（デカン酸ジルコニウムに対するモル比３５）にした以外は、実施例１と同様にして、白色粉末を得た。【００７３】
得られた白色粉末について、実施例１と同様にして測定を行ったところ、白色粉末の平均粒子径は、８ｎｍであった。また、白色粉末をキシレン中に分散させた、分散液中での凝集粒子の平均粒子径は、４００ｎｍであり、かなり凝集することが確認された。また、白色粉末の主成分は、正方晶のジルコニアであることが確認され、モノカルボン酸は、デカン酸であり、ＦＴ−ＩＲの測定結果から、粒子表面にデカン酸が化学結合していることが確認された。【００７４】
これらの測定結果から、得られた白色粉末の主成分は、デカン酸によって被覆された正方晶のジルコニア粒子であることが確認された。なお、熱分析測定装置による測定結果から、デカン酸の量が、得られた白色粉末粒子の全質量に対して１２質量％であることが確認された。【００７５】
また、この白色粉末を使用して実施例１と同様にして操作を行い、フィルムを形成した。この膜を目視で確認したところ、白濁していた。また、得られたフィルムのヘイズ値は２５％であった。【００７６】
［比較例３］
水熱処理を行う温度を２００℃にした以外は、実施例１と同様にして操作を行い、白色粉末を得た。得られた白色粉末について、実施例１と同様に測定を行ったところＴＥＭでは、粒子の生成を確認することができなかった。また、Ｘ線回折装置により測定しても、ピークは観測されなかったことから、本ジルコニア粒子は生成していないことが確認された。【００７７】
［比較例４］
スラリーに加えるモノカルボン酸をヘキサン酸（炭素数６）にした以外は、実施例１と同様にして操作を行い、白色粉末を得た。【００７８】
得られた白色粉末について、実施例１と同様にして測定を行ったところ、白色粉末の平均粒子径は、７ｎｍであった。また、白色粉末をキシレン中に分散させた、分散液中での凝集粒子の平均粒子径は、７００ｎｍであり、かなり凝集することが確認された。また、白色粉末は、単斜晶のジルコニアであることが確認され、モノカルボン酸は、ヘキサン酸であり、ＦＴ−ＩＲの測定結果から、粒子表面にヘキサン酸が化学結合していることが確認された。【００７９】
これらの測定結果から、得られた白色粉末は、ヘキサン酸によって被覆された単斜晶のジルコニア粒子であることが確認された。なお、熱分析測定装置による測定結果から、ヘキサン酸の量が、得られた白色粉末粒子の全質量に対して３４質量％であることが確認された。【００８０】
また、この白色粉末を使用して、実施例１と同様にして操作を行い、フィルムを形成した。この膜を目視で確認したところ、白濁していた。また、得られたフィルムのヘイズ値は２２％であった。【００８１】
［比較例５］
実施例１と同様にして操作を行い、濃度０．７質量％のオキシ水酸化ジルコニウムを含有するスラリーを得た後、減圧下で水を気化させる濃縮操作を行って濃度２８質量％のオキシ水酸化ジルコニウムを含有するスラリーを得た。【００８２】
次に、内容積５ｍｌの高圧反応容器内に、濃度２８質量％のオキシ水酸化ジルコニウムを含有するスラリー０．４ｇと、デカン酸２．０ｇとを混合した以外は、実施例１と同様にして操作を行い（オキシ水酸化ジルコニウムに対する水のモル比２０）、白色の粉末０．３ｇを得た。この白色粉末の平均粒子径は、７ｎｍであった。また、白色粉末をキシレン中に分散させ、分散液としたところ、分散液中での凝集粒子の平均粒子径は、７００ｎｍと凝集していることが確認された。【００８３】
また、白色粉末の主成分は、正方晶のジルコニアであることが確認され、モノカルボン酸は、デカン酸であり、ＦＴ−ＩＲの測定結果から、粒子表面にデカン酸が化学結合していることが確認された。【００８４】
これらの測定結果から、得られた白色粉末の主成分は、デカン酸によって被覆された正方晶のジルコニア粒子であることが確認された。なお、熱分析測定装置による測定結果から、デカン酸の量が、得られた白色粉末粒子の全質量に対して９質量％であることが確認された。【００８５】
また、この白色粉末を使用して実施例１と同様にして操作を行い、フィルムを形成した。この膜を目視で確認したところ、白濁していた。また、得られたフィルムのヘイズ値は２５％であった。【００８６】
実施例及び比較例の評価結果をまとめたものを表１に示す。【００８７】
【表１】
0005445140.tif 000002
【産業上の利用可能性】
【００８８】
本発明の表面修飾ジルコニア粒子は、屈折率が高く透明性に優れた樹脂組成物用のフィラーとして有用である。
なお、２００８年１月９日に出願された日本特許出願２００８−００１８１１号の明細書、特許請求の範囲、図面及び要約書の全内容をここに引用し、本発明の明細書の開示として、取り入れるものである。
【図１】
0005445140.tif 000003
【図２】
0005445140.tif 000004
【図３】
0005445140.tif 000005